(57)【特許請求の範囲】
【請求項１】
正極板と，負極板と，フッ素を有するイオン化合物を含有する非水電解液と，前記正極板および前記負極板を前記電解液とともに内部に収容する電池ケースとを有し，
前記正極板が，正極集電箔と，前記正極集電箔の表面に形成された正極活物質層とを有するものである非水電解液二次電池の製造方法において，
正極活物質と，バインダーと，金属リン酸塩とを溶媒中に分散させることにより正極ペーストを製造する正極ペースト製造工程と，
前記正極ペーストを前記集電箔の表面に塗布し，塗布した前記正極ペーストを乾燥させることにより前記正極活物質層を形成して前記正極板を製造する正極板製造工程と，
前記電池ケース内に，前記非水電解液と，前記正極板および前記負極板とを収容して非水電解液二次電池を組み立てる組立工程と，
前記組立工程後の非水電解液二次電池に対して初期充電を行う初期充電工程とを有し，
前記正極ペースト製造工程では，
前記金属リン酸塩として，
金属リン酸塩の粒子よりなる粒子群である第１の金属リン酸塩と，
金属リン酸塩の粒子よりなる粒子群であるとともに，その粒子群における粒子の平均粒径が，前記第１の金属リン酸塩における粒子の平均粒径よりも１．３μｍ以上，大きい第２の金属リン酸塩とを含むものであるとともに，
前記第１の金属リン酸塩の粒度分布と前記第２の金属リン酸塩の粒度分布とを合わせた合成粒度分布における微粒子側からの積算値１０％での粒径が，０．４μｍ以下であるものを用い，
前記金属リン酸塩が，金属としてアルカリ金属および第２族元素の少なくとも１つを含有し，リン酸イオンを含むリン酸塩またはピロリン酸塩であることを特徴とする非水電解液二次電池の製造方法。
【請求項２】
請求項１に記載の非水電解液二次電池の製造方法において，
前記正極ペースト製造工程では，
前記金属リン酸塩として，
前記第１の金属リン酸塩の質量と前記第２の金属リン酸塩の質量とを合わせた合計質量に対する前記第２の金属リン酸塩の質量の比が，１／３以上であるものを用いることを特徴とする非水電解液二次電池の製造方法。
【請求項３】
請求項１または請求項２に記載の非水電解液二次電池の製造方法において，
前記正極ペースト製造工程では，
前記金属リン酸塩として，
前記第１の金属リン酸塩の質量と前記第２の金属リン酸塩の質量とを合わせた合計質量に対する前記第１の金属リン酸塩の質量の比が，１／６以上であるものを用いることを特徴とする非水電解液二次電池の製造方法。
【発明の詳細な説明】
【技術分野】
【０００１】
本発明は，非水電解液二次電池の製造方法に関する。より詳細には，正極活物質層に高電位な正極活物質を含む非水電解液二次電池の製造方法に関するものである。
【背景技術】
【０００２】
リチウムイオン二次電池には，高出力化や高容量化など，さらなる性能の向上が求められている。また，高性能なリチウムイオン二次電池を製造するため，正極活物質として，例えばＮｉＭｎスピネル系などの高電位なものが注目されている。高電位である正極活物質を用いることにより，リチウムイオン二次電池の作動電圧を高くすることができるからである。
【０００３】
ところで，高電位な正極活物質を用いて製造されたリチウムイオン二次電池では，作動電圧が高くなることにより，充放電に伴って電解液の分解が生じることがある。また，電解液の分解により酸が生じたリチウムイオン二次電池においては，その酸により正極活物質の遷移金属が溶出してしまうことがある。そして，正極活物質の遷移金属が溶出した場合には，リチウムイオン二次電池の容量維持率が低下してしまうおそれがある。
【０００４】
例えば，特許文献１には，正極活物質層に，高電位である正極活物質とともに，添加剤としてのリン酸トリリチウム（Ｌｉ３ＰＯ４）を含んだ非水電解液二次電池が記載されている。そして，正極活物質層にリン酸トリリチウムが含まれていることにより，非水電解液二次電池の充放電に伴う正極活物質の遷移金属の溶出を防止することができるとされている。具体的には，リン酸トリリチウムを，電解液中に生成されたフッ酸（ＨＦ）と反応させることで酸消費材として機能させることができるとされている。そして，これにより，正極活物質の遷移金属の溶出を抑制し，非水電解液二次電池の耐久性を高めることができるとされている。
【先行技術文献】
【特許文献】
【０００５】
【特許文献１】特開２０１４−１０３０９８号公報
【発明の概要】
【発明が解決しようとする課題】
【０００６】
ここで，正極活物質層内に添加剤としてのリン酸トリリチウムが含まれている場合，リチウムイオン二次電池の初期充電工程では，リン酸トリリチウムとフッ酸とが反応することにより，正極活物質の表面に被膜が形成される。被膜は正極活物質の表面に形成されるため，その被膜が導電性の低いものである場合，リチウムイオン二次電池においては，内部抵抗が高くなってしまうことがあった。また，リン酸トリリチウムなどの添加剤は，安価なものであることが好ましい。正極板の製造コストを低くすることができるため，その正極板を用いた電池の製造コストを低減することができるからである。
【０００７】
本発明は，前記した従来の技術が有する問題点の解決を目的としてなされたものである。すなわちその課題とするところは，製造コストが低減されているとともに，内部抵抗の低い非水電解液二次電池を製造することのできる非水電解液二次電池の製造方法を提供することである。
【課題を解決するための手段】
【０００８】
この課題の解決を目的としてなされた本発明の非水電解液二次電池の製造方法は，正極板と，負極板と，フッ素を有するイオン化合物を含有する非水電解液と，正極板および負極板を電解液とともに内部に収容する電池ケースとを有し，正極板が，正極集電箔と，正極集電箔の表面に形成された正極活物質層とを有するものである非水電解液二次電池の製造方法であって，正極活物質と，バインダーと，金属リン酸塩とを溶媒中に分散させることにより正極ペーストを製造する正極ペースト製造工程と，正極ペーストを集電箔の表面に塗布し，塗布した正極ペーストを乾燥させることにより正極活物質層を形成して正極板を製造する正極板製造工程と，電池ケース内に，非水電解液と，正極板および負極板とを収容して非水電解液二次電池を組み立てる組立工程と，組立工程後の非水電解液二次電池に対して初期充電を行う初期充電工程とを有し，正極ペースト製造工程では，金属リン酸塩として，金属リン酸塩の粒子よりなる粒子群である第１の金属リン酸塩と，金属リン酸塩の粒子よりなる粒子群であるとともに，その粒子群における粒子の平均粒径が，第１の金属リン酸塩における粒子の平均粒径よりも１．３μｍ以上，大きい第２の金属リン酸塩とを含むものであるとともに，第１の金属リン酸塩の粒度分布と第２の金属リン酸塩の粒度分布とを合わせた合成粒度分布における微粒子側からの積算値１０％での粒径が，０．４μｍ以下であるものを用い，金属リン酸塩が，金属としてアルカリ金属および第２族元素の少なくとも１つを含有し，リン酸イオンを含むリン酸塩またはピロリン酸塩であることを特徴とする非水電解液二次電池の製造方法である。
【０００９】
本発明に係る非水電解液二次電池の製造方法では，初期充電工程において，金属リン酸塩とフッ酸とが反応することにより，正極活物質の表面に保護被膜が形成される。その保護被膜は，金属リン酸塩として粒子の小さいものを用いたときほど，導電性の高いものとなる傾向にある。粒子の小さい金属リン酸塩ほど，正極ペースト中における分散性が高いため，正極活物質層内に均一に分布させることができる。そして，金属リン酸塩のフッ酸との反応頻度を高めることにより，その反応を短時間で行わせ，正極活物質の表面に形成される保護被膜を薄いものとすることができるからである。つまり，第１の金属リン酸塩により，正極活物質の表面に形成される保護被膜を，導電性の高いものとすることができる。これにより，製造される非水電解液二次電池の内部抵抗を低減することができる。
【００１０】
また，非水電解液二次電池では，製造後の通常使用時にもフッ酸が発生する。そして，金属リン酸塩は，通常使用時に発生したフッ酸に対して酸消費剤として機能することにより，非水電解液二次電池の充電容量の低下を抑制することができる。この金属リン酸塩の酸消費剤としての機能は，金属リン酸塩の粒子の大きさに依存することなく発揮される。また，金属リン酸塩は，粒子の小さいものほど高価なものである傾向にある。つまり，粒子が大きい安価な第２の金属リン酸塩であっても，酸消費剤として適切に機能させることができる。さらに，金属リン酸塩として，第１の金属リン酸塩の粒度分布と第２の金属リン酸塩の粒度分布とを合わせた合成粒度分布における微粒子側からの積算値１０％での粒径が，０．４μｍ以下であるものを用いることで，金属リン酸塩のうち，正極活物質に導電性の高い保護被膜を形成するために必要な分を粒子の小さいものとし，電池を安価に製造することができる。よって，第１の金属リン酸塩と第２の金属リン酸塩とをともに用いることにより，内部抵抗が低い非水電解液二次電池を安価に製造することができる。
【００１１】
また，上記に記載の非水電解液二次電池の製造方法において，正極ペースト製造工程では，金属リン酸塩として，第１の金属リン酸塩の質量と第２の金属リン酸塩の質量とを合わせた合計質量に対する第２の金属リン酸塩の質量の比が，１／３以上であるものを用いることが好ましい。内部抵抗の低い非水電解液二次電池を，より安価に製造することができるからである。
【００１２】
また，上記に記載の非水電解液二次電池の製造方法において，正極ペースト製造工程では，金属リン酸塩として，第１の金属リン酸塩の質量と第２の金属リン酸塩の質量とを合わせた合計質量に対する第１の金属リン酸塩の質量の比が，１／６以上であるものを用いることが好ましい。非水電解液二次電池の内部抵抗を確実に低くすることができるからである。
【発明の効果】
【００１４】
本発明によれば，製造コストが低減されているとともに，内部抵抗の低い非水電解液二次電池を製造することのできる非水電解液二次電池の製造方法が提供されている。
【図面の簡単な説明】
【００１５】
【図１】実施形態に係る電池の断面図である。
【図２】実施形態に係る電池に用いる正極板等を説明するための断面図である。
【図３】実施形態に係る電池の製造手順を説明するための図である。
【図４】実施形態に係る正極ペースト製造工程を説明するための図である。
【図５】リン酸トリリチウムの平均粒径と初期内部抵抗比との関係を示す図である。
【図６】リン酸トリリチウムの平均粒径と容量維持率との関係を示す図である。
【図７】第１の実験における実施例および比較例の電池の初期内部抵抗比を示す図である。
【図８】小粒径のリン酸トリリチウムの粒度分布と大粒径のリン酸トリリチウムの粒度分布とを合わせた合成粒度分布の一例を示す図である。
【図９】第２の実験における実施例および比較例の電池の初期内部抵抗比を示す図である。
【発明を実施するための形態】
【００１６】
以下，本発明を具体化した最良の形態について，図面を参照しつつ詳細に説明する。
【００１７】
まず，本形態に係る電池１００（図１参照）について説明する。図１に，本形態に係る電池１００の断面図を示す。電池１００は，図１に示すように，電極体１１０および電解液１２０を電池ケース１３０の内部に収容してなるリチウムイオン二次電池である。また，電池ケース１３０は，ケース本体１３１と封口板１３２とを備えている。封口板１３２は，絶縁部材１３３を備えている。
【００１８】
本形態の電解液１２０は，リチウム塩を溶解させた有機溶剤よりなる非水電解液である。具体的には，本形態の電解液１２０では，非水溶媒である有機溶剤として，フルオロエチレンカーボネート（ＦＥＣ）とメチル２，２，２−トリフルオロエチルカーボネート（ＭＴＦＥＣ）を１：１の割合で混合した混合有機溶媒を用いている。なお，電解液１２０には，その他の非水溶媒であるエチレンカーボネート（ＥＣ），ジメチルカーボネート（ＤＭＣ），エチルメチルカーボネート（ＥＭＣ）などを用いることもできる。また，上記の非水溶媒を組み合わせて用いてもよい。
【００１９】
また，本形態の電解液１２０には，リチウム塩として，フッ素を有する化合物である六フッ化リン酸リチウム（ＬｉＰＦ６）を用いている。すなわち，電解液１２０は，フッ素を有するイオン化合物を含有する非水電解液である。なお，リチウム塩としては，ＬｉＰＦ６の他，ＬｉＢＦ４，ＬｉＡｓＦ６，ＬｉＣＦ３ＳＯ３，ＬｉＣ４Ｆ９ＳＯ３，ＬｉＮ（ＣＦ３ＳＯ２）２，ＬｉＣ（ＣＦ３ＳＯ２）３などを用いることもできる。また，上記のリチウム塩を複数，組み合わせて用いてもよい。あるいは，上記のリチウム塩に加えて，ＬｉＣｌＯ４，ＬｉＩを用いることも可能である。なお，本形態の電解液１２０は，上記の混合有機溶媒に，ＬｉＰＦ６を添加し，Ｌｉイオンを１．０ｍｏｌ／ｌの濃度としたものである。
【００２０】
図２は，電極体１１０を構成する正極板１６０，負極板１７０，セパレータ１８０の断面図である。正極板１６０，負極板１７０，セパレータ１８０はいずれも，図２において紙面奥行き方向に長いシート状のものである。電極体１１０は，正極板１６０，負極板１７０，セパレータ１８０を，図２に示すように重ね合わせつつ，図２における左右方向を捲回軸の方向として，扁平形状に捲回したものである。
【００２１】
図２に示すように，正極板１６０は，正極集電箔１６１の両面に，正極活物質層１６２を形成してなるものである。正極集電箔１６１としては，アルミニウム箔を用いることができる。また，本形態に係る正極活物質層１６２は，正極活物質１６５，導電材１６６，バインダー１６７，リン酸トリリチウム１６８を含んでいる。
【００２２】
正極活物質１６５は，電池１００において充放電に寄与する成分であり，リチウムイオンを吸蔵および放出することができるものである。本形態では，正極活物質１６５として，金属リチウム（Ｌｉ）を基準としたときの作動電位の上限が，４．３Ｖ以上のものを用いている。このような正極活物質１６５として，例えば，ニッケル（Ｎｉ）とマンガン（Ｍｎ）とを含むスピネル構造を有するものが挙げられる。そして，本形態では，具体的に，正極活物質１６５として，ＬｉＮｉ０．５Ｍｎ１．５Ｏ４を用いている。
【００２３】
導電材１６６は，正極活物質層１６２の導電性を高めることのできるものである。バインダー１６７は，正極活物質層１６２内に含まれている材料を互いに結着させることにより正極活物質層１６２を形成するとともに，正極活物質層１６２を正極集電箔１６１の表面に結着させることができるものである。導電材１６６としては，例えば，アセチレンブラック（ＡＢ）を用いることができる。バインダー１６７としては，例えば，ポリフッ化ビニリデン（ＰＶＤＦ）を用いることができる。
【００２４】
また，リン酸トリリチウム１６８は，正極活物質１６５の表面に保護被膜を形成することができるとともに，電池１００の通常の充放電が行われる通常使用時には酸消費剤として機能する添加剤である。この点については，後述する。
【００２５】
また，図２に示すように，負極板１７０は，負極集電箔１７１の両面に，負極活物質層１７２を形成してなるものである。負極集電箔１７１としては，銅箔を用いることができる。また，本形態に係る負極活物質層１７２は，負極活物質１７５，バインダー１７６を含んでいる。
【００２６】
負極活物質１７５は，電池１００において充放電に寄与する成分であり，リチウムイオンを吸蔵および放出することができるものである。バインダー１７６は，負極活物質層１７２内に含まれている材料を互いに結着させることにより負極活物質層１７２を形成するとともに，負極活物質層１７２を負極集電箔１７１の表面に結着させることができるものである。負極活物質１７５としては，例えば，天然黒鉛などを用いることができる。バインダー１７６としては，例えば，スチレンブタジエンゴム（ＳＢＲ）などを用いることができる。
【００２７】
また，図２に示すように，正極板１６０には，正極活物質層１６２が形成されておらず，正極集電箔１６１が露出している部分がある。負極板１７０についても，負極活物質層１７２が形成されておらず，負極集電箔１７１が露出している部分がある。
【００２８】
そして，図１に示す捲回後の電極体１１０において，右側の端部は，正極板１６０における正極集電箔１６１の露出部分のみからなる部分である。また，図１に示す電極体１１０の左側の端部は，負極板１７０における負極集電箔１７１の露出部分のみからなる部分である。
【００２９】
さらに，図１に示すように，電極体１１０の正極集電箔１６１からなる右側の端部には，正極端子１４０が接続されている。電極体１１０の負極集電箔１７１からなる左側の端部には，負極端子１５０が接続されている。正極端子１４０および負極端子１５０は，それぞれ電極体１１０と接続されていない側の端を，絶縁部材１３３を介し，電池ケース１３０の外部に突出させている。
【００３０】
一方，図１における電極体１１０の中央部分は，図２に示すように，正極板１６０の正極活物質層１６２の形成されている部分，および，負極板１７０の負極活物質層１７２が形成されている部分が，セパレータ１８０を介して重なっている部分である。そして，電池１００は，正極端子１４０および負極端子１５０を介し，電極体１１０の中央部分において，充電および放電を行うものである。
【００３１】
次に，本形態の電池１００の製造方法について説明する。本形態の電池１００の製造手順を，図３に示す。図３に示すように，本形態では，電池１００を，正極ペースト製造工程（Ｓ１０１），正極板製造工程（Ｓ１０２），組立工程（Ｓ１０３），初期充電工程（Ｓ１０４）により製造する。
【００３２】
まず，正極ペースト製造工程（Ｓ１０１）より説明する。正極ペースト製造工程では，正極板１６０の正極活物質層１６２の形成に用いる正極ペーストを製造する。正極ペーストの製造には，前述した正極活物質層１６２に含まれている成分である正極活物質１６５，導電材１６６，バインダー１６７，リン酸トリリチウム１６８を用いる。そして，これらを溶媒中に分散させることにより正極ペーストを製造する。なお，正極ペースト製造工程の詳細については，後に説明する。
【００３３】
次に，正極板製造工程（Ｓ１０２）を行う。正極板製造工程では，正極ペースト製造工程において製造した正極ペーストにより，正極活物質層１６２を形成する。すなわち，正極集電箔１６１の表面に正極活物質層１６２を形成することにより正極板１６０を製造する。
【００３４】
具体的には，まず，正極集電箔１６１の表面のうち，正極活物質層１６２を形成する領域に正極ペーストを塗布する。次に，塗布した正極ペーストを乾燥させ，正極ペースト中の溶媒成分を除去する。これにより，正極集電箔１６１の表面に，正極活物質層１６２を形成することができる。
【００３５】
すなわち，正極ペーストを乾燥させることにより，正極ペーストに含まれていた正極活物質１６５などの各材料がバインダー１６７によって互いに結着されることで，正極活物質層１６２が形成される。また，バインダー１６７により，正極活物質層１６２は，正極集電箔１６１の表面に結着される。これにより，正極板１６０が製造される。
【００３６】
続いて，組立工程（Ｓ１０３）を行う。組立工程では，まず，電極体１１０を製造する。具体的には，正極板製造工程において製造した正極板１６０を負極板１７０とともに，これらの間にセパレータ１８０を挟み込みつつ扁平形状に捲回することにより製造する。セパレータ１８０としては，ポリプロピレン（ＰＰ），ポリエチレン（ＰＥ）等を単体で，あるいは，これらが複数積層された複合材料を用いることができる。
【００３７】
負極板１７０は，正極板１６０とは異なる材料を用い，同様の方法により製造することができる。すなわち，負極活物質１７５とバインダー１７６とを溶媒中に分散させることにより負極ペーストを製造し，その負極ペーストを負極集電箔１７１に塗布する。
【００３８】
そして，塗布した負極ペーストを乾燥させることにより負極活物質層１７２を形成することができる。これにより，負極集電箔１７１の表面に負極活物質層１７２を有する負極板１７０を製造することができる。
【００３９】
次に，電極体１１０を，ケース本体１３１の開口よりその内部に収容する。また，ケース本体１３１の開口を封口板１３２によって塞ぐとともに，これらを接合する。正極端子１４０や負極端子１５０については，電極体１１０をケース本体１３１の内部に収容する前に，電極体１１０に接続しておけばよい。電池ケース１３０の接合や，正極端子１４０および負極端子１５０と電極体１１０との接合は，溶接などにより行うことができる。
【００４０】
さらに，組立工程では，電解液１２０についても，電池ケース１３０の内部に収容する。電解液１２０は，例えば，電池ケース１３０の接合前に，ケース本体１３１の開口よりその内部に収容することができる。あるいは，電池ケース１３０の内部と外部とに連通する注液口を設けておき，その注液口より電池ケース１３０内に注液してもよい。注液口は，電解液１２０の注液後，塞げばよい。よって，組立工程により，電池１００を組み立てることができる。
【００４１】
次いで，初期充電工程（Ｓ１０４）を行う。本工程は，組立工程により構成された電池１００の最初の充電である初期充電を行う工程である。この初期充電工程を行うことにより，電池１００が製造される。
【００４２】
ここで，本形態における正極ペースト製造工程（図３のステップＳ１０１）について，さらに説明する。図４には，正極ペースト製造工程の詳細を示している。図４に示すように，正極ペースト製造工程では，まず，正極ペーストに使用する正極活物質１６５，導電材１６６，バインダー１６７，リン酸トリリチウム１６８，溶媒１６９を準備する。溶媒１６９としては，Ｎ−メチルピロリドン（ＮＭＰ）を用いることができる。
【００４３】
そして，正極活物質１６５，導電材１６６，バインダー１６７，リン酸トリリチウム１６８の各材料を溶媒１６９中に投入し，混練を行う。この混練により，正極活物質１６５，導電材１６６，バインダー１６７，リン酸トリリチウム１６８の各材料を溶媒１６９中に分散させ，正極ペーストが製造される。
【００４４】
また，本形態の正極ペースト製造工程では，図４に示すように，リン酸トリリチウム１６８として，第１リン酸トリリチウム１６８ａと第２リン酸トリリチウム１６８ｂとを用いる。第１リン酸トリリチウム１６８ａと第２リン酸トリリチウム１６８ｂとは，その成分自体は同じものである。しかし，第１リン酸トリリチウム１６８ａと第２リン酸トリリチウム１６８ｂとは，それぞれ平均粒径が異なる粒子群である。
【００４５】
具体的に，第１リン酸トリリチウム１６８ａは，平均粒径が０．２μｍのものである。一方，第２リン酸トリリチウム１６８ｂは，平均粒径が１．５μｍのものである。つまり，第２リン酸トリリチウム１６８ｂは，第１リン酸トリリチウム１６８ａよりも，平均粒径が１．３μｍ以上，大きいものである。なお，本形態において，平均粒径は，レーザー回折・散乱法により取得した体積基準の粒度分布における積算値５０％での粒径であるメディアン径によるものである。
【００４６】
また，本形態の第１リン酸トリリチウム１６８ａは，図４に示すように，平均粒径が１．５μｍのリン酸トリリチウムの粉末について小粒径処理を行うことで，平均粒径を０．２μｍまで小さくしたものである。なお，本形態では，第１リン酸トリリチウム１６８ａの小粒径処理前の平均粒径が１．５μｍのリン酸トリリチウムの粉末として，第２リン酸トリリチウム１６８ｂに用いたものと同じものを用いることができる。
【００４７】
また，小粒径処理は，湿式微粒化装置を用いることにより行うことができる。本形態では，具体的に，湿式ビーズミルを用いた小粒径処理により，平均粒径が０．２μｍの第１リン酸トリリチウム１６８ａを作製した。また，湿式で行う本形態の小粒径処理においては，溶媒として，正極ペーストの製造に用いる溶媒１６９と同様に，ＮＭＰを用いた。
【００４８】
そして，第１リン酸トリリチウム１６８ａは，正極ペーストの混練を行う際には，小粒径処理によりＮＭＰ中に分散された状態で混入した。一方，第２リン酸トリリチウム１６８ｂについては，正極ペーストの混練を行う際には，粉末の状態で混入した。また，正極活物質１６５，導電材１６６，バインダー１６７についてもそれぞれ，正極ペーストの混練を行う際には，粉末の状態で混入した。
【００４９】
そして，混練により，正極活物質１６５，導電材１６６，バインダー１６７，リン酸トリリチウム１６８がいずれも，ＮＭＰ中に分散された正極ペーストが製造される。なお，正極ペースト製造工程の混練では，必ずしも上記の各材料を同時に混入する必要はなく，上記の各材料を順に，溶媒１６９中に混入してもよい。すなわち，先に混入した材料が混練により溶媒１６９中に適度に分散された後，次の材料を順次混入させつつ混練を行うこととしてもよい。この正極ペースト製造工程における混練には，高速分散機ホモディスパーを用いることができる。
【００５０】
そして，本形態の正極板製造工程では，図４に示す正極ペースト製造工程で製造された正極ペーストを用いて，正極活物質層１６２を形成する。このため，正極板製造工程で製造された正極板１６０における正極活物質層１６２には，第１リン酸トリリチウム１６８ａおよび第２リン酸トリリチウム１６８ｂがともに含まれている。
【００５１】
ここで，製造された電池１００におけるリン酸トリリチウム１６８の機能について説明する。リン酸トリリチウム１６８の機能としては，第１に，正極活物質１６５の表面に保護被膜を形成することが挙げられる。また第２に，電池１００の通常使用時における酸消費剤としての機能が挙げられる。以下，これらリン酸トリリチウム１６８の機能について順に説明する。
【００５２】
まず，リン酸トリリチウム１６８の第１の機能である正極活物質１６５の表面の保護被膜の形成について説明する。本形態では，前述したように，正極活物質１６５として，金属リチウムを基準としたときの作動電位の上限が４．３Ｖ以上であるＬｉＮｉ０．５Ｍｎ１．５Ｏ４を用いている。よって，初期充電工程では，正極活物質１６５の金属リチウムを基準としたときの作動電位が，４．３Ｖ以上となる。
【００５３】
そして，電位が４．３Ｖ以上まで上昇した正極活物質層１６２中の正極活物質１６５の表面では，電解液１２０中の溶媒成分が酸化分解され，水素イオンが発生する。さらに，発生した水素イオンが電解液１２０中のフッ素イオンと反応することにより，フッ酸（ＨＦ）が発生する。
【００５４】
また，初期充電工程において発生したフッ酸は，正極活物質層１６２内に含まれているリン酸トリリチウム１６８と反応する。リン酸トリリチウム１６８とフッ酸とが反応することにより，正極活物質１６５の表面には被膜が形成される。この正極活物質１６５の表面の被膜は，フッ素元素（Ｆ）とリン元素（Ｐ）とを含有するものである。具体的には，フッ素元素を有する化合物（より具体的には，フッ素化合物，例えばＬｉＦ）と，リン元素を有する化合物（より具体的には，リン酸イオンを有する化合物，例えば，Ｌｉ３ＰＯ４，Ｌｉ２ＨＰＯ４，ＬｉＨ２ＰＯ４，Ｈ３ＰＯ４など）とを有する被膜であると考えられる。
【００５５】
そして，この被膜を，正極活物質１６５の保護被膜として機能させることができる。すなわち，保護被膜が形成された正極活物質１６５は，その後，フッ酸によって遷移金属が溶出してしまうことが抑制される。
【００５６】
また，本発明者らは，リン酸トリリチウム１６８とフッ酸との反応により形成される正極活物質１６５の保護被膜について，リン酸トリリチウム１６８として粒径の小さいものを用いるほど，導電性の高い良質なものになる傾向があることを見出した。図５は，電池の初期内部抵抗比と，リン酸トリリチウムの平均粒径との関係を示したグラフである。
【００５７】
図５は，リチウムイオン二次電池である試験電池をそれぞれ平均粒径の異なるリン酸トリリチウムを用いて作製し，その初期内部抵抗を測定した結果を示すものである。図５のグラフの取得にも，本形態の電池１００と同様の構成のリチウムイオン二次電池を用いている。ただし，図５のグラフの取得に用いた試験電池については，本形態のように平均粒径の異なる２種類のリン酸トリリチウムを用いたものではない。
【００５８】
つまり，図５のグラフは，平均粒径の異なるリン酸トリリチウムを１種だけ，それぞれに用いて作製した各試験電池について，初期充電工程後の内部抵抗である初期内部抵抗を測定することにより作成したものである。具体的に，各試験電池はそれぞれ，図５に示すように，リン酸トリリチウムとして，平均粒径が０．２μｍのもの，平均粒径が１．０μｍのもの，平均粒径が１．５μｍのもの，平均粒径が３．０μｍのものを用いて作製したものである。また，図５の縦軸に示す各試験電池の初期内部抵抗比は，各試験電池の初期内部抵抗値の，平均粒径が３．０μｍのリン酸トリリチウムを用いて作製した試験電池の初期内部抵抗値に対する比率により表したものである。
【００５９】
そして，図５に示すように，初期内部抵抗は，リン酸トリリチウムとして平均粒径の小さいものを用いた試験電池ほど，低くなっていることが分かる。これは，粒径の小さいリン酸トリリチウムを用いたときほど，正極活物質１６５の表面に形成される保護被膜の導電性を高いものとすることができるからであると考えられる。
【００６０】
すなわち，粒径の小さいリン酸トリリチウムほど，分散性が高いため，正極ペースト中に均一に分散させることができる。また，リン酸トリリチウムが均一に分散した正極ペーストを用いたときほど，リン酸トリリチウムが均一に分布した正極活物質層を形成することができる。さらに，リン酸トリリチウムが均一に分布している正極活物質層ほど，リン酸トリリチウムとフッ酸との反応頻度を高めることができる。フッ酸の発生箇所に，リン酸トリリチウムが存在する頻度が高いからである。
【００６１】
そして，リン酸トリリチウムとフッ酸との反応頻度が高いことにより，正極活物質１６５の表面に保護被膜を短時間で形成することができる。また，正極活物質１６５の保護被膜を短時間で形成することにより，その保護被膜を，薄く，導電性の高い良質なものとすることができると考えられる。よって，粒径の小さいリン酸トリリチウムを用いるほど，内部抵抗の低いリチウムイオン二次電池を製造できるものと考えられる。
【００６２】
次に，リン酸トリリチウム１６８の第２の機能である通常使用時における酸消費剤としての機能について説明する。前述したように，電池１００の初期充電工程においては，正極活物質１６５の金属リチウムを基準としたときの作動電位が，４．３Ｖ以上となることにより，フッ酸が発生する。このフッ酸の発生は，初期充電工程のみでなく，その後の通常の使用に伴う充電によっても生じ得る。通常使用時の充電によっても，正極活物質１６５の金属リチウムを基準としたときの作動電位が，４．３Ｖ以上となることがあるからである。
【００６３】
そして，通常使用に伴って発生したフッ酸は，保護被膜が形成された後の正極活物質１６５であっても，遷移金属を溶出させてしまうことがある。つまり，フッ酸が多く発生したままの状態では，正極活物質１６５から遷移金属が溶出してしまうおそれがある。そして，正極活物質１６５から遷移金属が溶出することにより，電池１００は充電容量が低下してしまうおそれがある。
【００６４】
しかし，本形態の電池１００では，正極活物質層１６２内にリン酸トリリチウム１６８が含まれていることで，これを酸消費剤として機能させることができる。すなわち，初期充電工程における正極活物質１６５の保護被膜の形成時に消費されなかったリン酸トリリチウム１６８は，その後にも，正極活物質層１６２内に残っている。また，その残っているリン酸トリリチウム１６８がフッ酸と反応する酸消費剤として機能することにより，正極活物質１６５から遷移金属が溶出してしまうことを抑制することができる。そして，正極活物質１６５からの遷移金属の溶出を抑制することにより，電池１００の充電容量の低下を抑制することができる。
【００６５】
また，本発明者らは，この通常使用時に酸消費剤として機能するリン酸トリリチウム１６８については，正極活物質１６５の保護被膜の形成に寄与するリン酸トリリチウム１６８とは異なり，粒径の小さいものである必要がないことを見出した。図６は，電池の容量維持率と，リン酸トリリチウムの平均粒径との関係を示したグラフである。
【００６６】
図６は，リチウムイオン二次電池である試験電池をそれぞれ平均粒径の異なるリン酸トリリチウムを用いて作製し，その容量維持率を測定した結果を示すものである。図６のグラフの取得にも，本形態の電池１００と同様の構成のリチウムイオン二次電池を用いている。ただし，図６のグラフの取得に用いた試験電池についても，図５と同様，本形態のように平均粒径の異なる２種類のリン酸トリリチウムを用いたものではない。具体的には，各試験電池はそれぞれ，図６に示すように，リン酸トリリチウムとして，平均粒径が０．２μｍのもの，平均粒径が１．５μｍのもの，平均粒径が３．０μｍのものを用いて作製したものである。
【００６７】
そして，図６は，各試験電池について，容量維持率を測定することにより作成したものである。容量維持率は，サイクル試験を行った後の充電容量の，サイクル試験前の初期の充電容量に対する比により表したものである。サイクル試験は，各試験電池について，充電と放電とを複数回，行うことにより実施した。
【００６８】
そして，図６に示すように，リチウムイオン二次電池の容量維持率は，平均粒径が異なるリン酸トリリチウムを用いた場合であっても，同程度であることが分かる。すなわち，リン酸トリリチウムの酸消費剤としての機能は，リン酸トリリチウムの粒子の大きさに依存することなく発揮されることがわかる。
【００６９】
そこで，本形態の正極ペースト製造工程では，前述したように，リン酸トリリチウム１６８として，平均粒径が０．２μｍの第１リン酸トリリチウム１６８ａと，平均粒径が１．５μｍの第２リン酸トリリチウム１６８ｂとを用いている。
【００７０】
そして，本形態に係る電池１００では，初期充電工程において，正極板１６０の正極活物質層１６２内に含まれている第１リン酸トリリチウム１６８ａをフッ酸と反応させ，正極活物質１６５の表面に保護被膜を形成させることができる。第１リン酸トリリチウム１６８ａは，平均粒径が０．２μｍであり，粒子の小さいものである。よって，本形態の電池１００の初期充電工程において正極活物質１６５の表面に形成される保護被膜を，導電性の高い良質なものとすることができる。そして，電池１００を，内部抵抗の低いものとすることができる。
【００７１】
一方，第２リン酸トリリチウム１６８ｂについては，電池１００の通常の使用に伴って発生するフッ酸の酸消費剤として機能させることができる。第２リン酸トリリチウム１６８ｂは，平均粒径が１．５μｍであり，粒子の大きいものである。しかし，酸消費剤としての機能は粒子の大きさに関係がないため，粒子の大きい第２リン酸トリリチウム１６８ｂであっても適切に酸消費剤として機能させ，電池１００の充電容量の低下を抑制することができる。
【００７２】
また，粒子の大きい第２リン酸トリリチウム１６８ｂは，粒子の小さい第１リン酸トリリチウム１６８ａよりも，安価である。前述したように，第２リン酸トリリチウム１６８ｂは，第１リン酸トリリチウム１６８ａのように，小粒径処理を行う必要がないからである。
【００７３】
よって，本形態の電池１００は，内部抵抗が低いものであるとともに，使用に伴う充電容量の低下が適切に抑制されている。さらに，電池１００は，第１リン酸トリリチウム１６８ａのみを用いた場合よりも，製造コストが低減されている。
【００７４】
また，本発明者らは，以下に説明する実験１および実験２により，本発明の効果の確認を行った。まず，実験１より説明する。実験１には，本発明に係る実施例１，実施例２，実施例３の電池と，これと比較するための比較例１，比較例２の電池とを作製し，これらを用いた。
【００７５】
実験１における実施例の電池と比較例の電池とは，正極ペースト製造工程において使用したリン酸トリリチウムが異なるものである。その他の条件については，実施例の電池および比較例の電池ともに，同様の条件により作製したものである。以下に，実施例および比較例に共通する正極ペースト製造工程の条件を示している。
【００７６】
［正極ペーストに使用した材料］
正極活物質：ＬｉＮｉ０．５Ｍｎ１．５Ｏ４
導電材：アセチレンブラック（ＡＢ）
バインダー：ポリフッ化ビニリデン（ＰＶＤＦ）
添加剤：リン酸トリリチウム（Ｌｉ３ＰＯ４）
溶媒：Ｎ−メチルピロリドン（ＮＭＰ）
［正極ペーストにおける重量比（重量百分率）］
正極活物質：導電材：バインダー：添加剤＝９２．１：０．９：４．０：３．０
［混練条件］
ペースト作製装置：高速分散機ホモディスパー
回転数：２０００〜４０００ｒｐｍ
【００７７】
つまり，実験１では，実施例および比較例のいずれについても，正極ペーストにおける添加剤であるリン酸トリリチウムの使用量を３．０ｗｔ％としている。また，次の表１に，実験１における実施例および比較例についてそれぞれ，正極ペースト製造工程において使用したリン酸トリリチウムの使用量の詳細を示している。
【００７８】
【表１】
0006337914.tif 000002
【００７９】
表１に示すように，実施例はいずれも，上記の本形態において説明したように，平均粒径が０．２μｍのリン酸トリリチウムと，平均粒径が１．５μｍのリン酸トリリチウムとをともに用いている。表１には，平均粒径が０．２μｍのリン酸トリリチウムを「小粒径」，平均粒径が１．５μｍのリン酸トリリチウムを「大粒径」として示している。一方，比較例１では，平均粒径が１．５μｍの「大粒径」のリン酸トリリチウムのみを用いている。また，比較例２では，平均粒径が０．２μｍの「小粒径」のリン酸トリリチウムのみを用いている。
【００８０】
また，表１には，実施例および比較例について，小粒径割合を示している。小粒径割合は，平均粒径０．２μｍのリン酸トリリチウムの質量と平均粒径１．５μｍのリン酸トリリチウムの質量とを合わせた合計質量に対する平均粒径０．２μｍのリン酸トリリチウムの質量の比率である。
【００８１】
また，実施例および比較例の正極板は，正極集電箔としてのアルミニウム箔に，それぞれ上記の条件の正極ペースト製造工程により得られた正極ペーストを用いて正極活物質層を形成して作製したものである。なお，実施例および比較例の正極板の作製において，正極ペーストの塗工条件，正極ペーストの乾燥条件などの各条件は同じものとした。また，実施例および比較例の電池は，上記により作製した正極板を用いて作製したものである。正極板以外の負極板や電解液等については，実施例および比較例においていずれも，上記の電池１００と同様のものを用いた。
【００８２】
そして，実験１においては，上記の実施例および比較例の電池の，初期充電後に測定した初期内部抵抗について比較した。初期内部抵抗の測定は，実施例および比較例の電池についてそれぞれ，温度２５℃の環境で，ＳＯＣが６０％の状態から一定時間放電させ，その間の電圧の変化量により行った。図７に，実施例および比較例の電池についてそれぞれ，初期内部抵抗比と小粒径割合との関係を示している。
【００８３】
図７の縦軸に示す実施例および比較例の各電池の初期内部抵抗比は，実施例および比較例の各電池の初期内部抵抗値の，比較例１の電池の初期内部抵抗値に対する比率により表したものである。図７からわかるように，実施例の電池はいずれも，比較例１の電池よりも初期内部抵抗値が低いものである。また，比較例２の電池についても，比較例１の電池よりも初期内部抵抗値が低いものである。
【００８４】
これは，比較例１が平均粒径１．５μｍのリン酸トリリチウムのみを用いて作製した正極板を有する電池であるのに対し，実施例の電池および比較例２の電池では，正極板を，平均粒径０．２μｍのリン酸トリリチウムを用いて作製しているからである。すなわち，実施例の電池および比較例２の電池では，正極活物質の保護被膜が導電性の高いものであることにより，比較例１の電池よりも，電池の内部抵抗が低減されているからである。
【００８５】
また，比較例２の電池の正極板は，平均粒径０．２μｍのリン酸トリリチウムのみを用いて作製したものである。このため，比較例２の電池は，内部抵抗が低いものの，その製造コストが高いものである。平均粒径０．２μｍのリン酸トリリチウムは，小粒径処理により製造されたものであり，平均粒径１．５μｍのリン酸トリリチウムよりも高価だからである。
【００８６】
一方，実施例の電池の正極板はいずれも，平均粒径０．２μｍのリン酸トリリチウムを用いつつ，平均粒径１．５μｍのリン酸トリリチウムについても用いている。このため，実施例の電池はいずれも，比較例２の電池よりも，製造コストが安いものである。
【００８７】
また，図７に示すように，実験１において，実施例３の電池の内部抵抗は，比較例２の電池の内部抵抗と同程度であることが確認された。このため，正極ペースト製造工程では，平均粒径０．２μｍのリン酸トリリチウムの質量と平均粒径１．５μｍのリン酸トリリチウムの質量とを合わせた合計質量に対する平均粒径１．５μｍのリン酸トリリチウムの質量の比を，１／３以上とすることが好ましいことがわかる。
【００８８】
リン酸トリリチウムの合計質量に対する平均粒径１．５μｍのリン酸トリリチウムの質量の比が１／３未満である場合，１／３である場合と比較して，電池の内部抵抗が低減される効果がそれほど期待できないからである。一方で，平均粒径１．５μｍのリン酸トリリチウムの質量の比が少なくなるほど，電池の製造コストが高くなってしまうからである。すなわち，リン酸トリリチウムの合計質量に対する平均粒径１．５μｍのリン酸トリリチウムの質量の比を１／３以上とすることにより，内部抵抗の低い電池を，より安価に製造することができるからである。
【００８９】
また，実験１により，正極ペースト製造工程では，リン酸トリリチウムの合計質量に対する平均粒径０．２μｍのリン酸トリリチウムの質量の比を，実施例１のように，１／６以上とすることが好ましいことがわかる。平均粒径０．２μｍのリン酸トリリチウムの質量の比を，実施例１のように，１／６以上とすることで，電池の内部抵抗を低くする効果を確実に発揮させることができるからである。
【００９０】
次に，実験２について説明する。実験２には，本発明に係る実施例４，実施例５，実施例６の電池と，これと比較するための比較例３，比較例４の電池とを作製し，これらを用いた。
【００９１】
実験２においても，実施例の電池と比較例の電池とは，正極ペースト製造工程において使用したリン酸トリリチウムが異なるものである。実験２においても，その他の条件については，実施例の電池および比較例の電池ともに，同様の条件により作製したものである。なお，実験２においても，実施例および比較例に共通する正極ペースト製造工程の条件については，上記の実験１と同じとした。また，製造した正極ペーストを用いた電池の作製条件についても，上記の実験１と同じとした。
【００９２】
そして，実験２においても，実験１と同様，実施例および比較例のすべてについて，正極ペーストにおけるリン酸トリリチウムの使用量を３．０ｗｔ％としている。次の表２に，実験２における実施例および比較例についてそれぞれ，正極ペースト製造工程において使用したリン酸トリリチウムの使用量の詳細を示している。
【００９３】
【表２】
0006337914.tif 000003
【００９４】
表２に示すように，実験２の実施例についても，リン酸トリリチウムとして，「小粒径」のものと「大粒径」のものとを用いている。具体的に，実施例４，５，６ではそれぞれ，「小粒径」のリン酸トリリチウムとして，平均粒径が０．２μｍ，０．４μｍ，０．６μｍのものを用いている。また，実施例４，５，６のいずれにおいても，「大粒径」のリン酸トリリチウムとしては，平均粒径が３．０μｍのものを用いている。すなわち実験２の実施例においても，「大粒径」のリン酸トリリチウムとして，「小粒径」のリン酸トリリチウムよりも，平均粒径が１．３μm以上，大きいものを用いている。なお，実験２においても，「小粒径」のリン酸トリリチウムは，「大粒径」のリン酸トリリチウムと同じものについて小粒径処理を行うことにより製造したものである。
【００９５】
一方，比較例３においては，「大粒径」のリン酸トリリチウムのみを用いている。また，比較例４では，「小粒径」のリン酸トリリチウムのみを用いている。具体的に，比較例３では，平均粒径が３．０μｍのリン酸トリリチウムのみを用いている。また，比較例４では，平均粒径が０．４μｍのリン酸トリリチウムのみを用いている。なお，表２にも，実施例および比較例について，小粒径割合を示している。
【００９６】
さらに，実験２に係る表２には，実施例についてそれぞれ，「Ｄ１０粒径」を示している。「Ｄ１０粒径」は，「小粒径」のリン酸トリリチウムの粒度分布と「大粒径」のリン酸トリリチウムの粒度分布とを合わせた合成粒度分布における微粒子側からの積算値１０％での粒径である。また，実験２における合成粒度分布は，「小粒径」のリン酸トリリチウムおよび「大粒径」のリン酸トリリチウムのそれぞれの粒子群より個別に粒度分布を取得し，これらを合わせて作成したものである。図８には，「小粒径」および「大粒径」のリン酸トリリチウムの合成粒度分布の一例として，実施例５のものを示している。
【００９７】
なお，実験２の「Ｄ１０粒径」の取得に用いたリン酸トリリチウムの粒度分布についても，レーザー回折・散乱法により取得した体積基準のものである。また，「小粒径」および「大粒径」のリン酸トリリチウムの合成粒度分布は，「小粒径」および「大粒径」のリン酸トリリチウムを混合した混合粒子群より取得することも可能である。
【００９８】
実験２においても，上記の実施例および比較例の電池の，初期充電後に測定した初期内部抵抗について比較した。初期内部抵抗の測定は，上記の実験１と同様に行った。図９に，実施例および比較例の電池についてそれぞれ，初期内部抵抗比と小粒径割合との関係を示している。図９の縦軸に示す実施例および比較例の各電池の初期内部抵抗比は，実施例および比較例の各電池の初期内部抵抗値の，比較例３の電池の初期内部抵抗値に対する比率により表したものである。
【００９９】
そして，図９からわかるように，実験２においても，実施例の電池はいずれも，比較例３の電池よりも初期内部抵抗値が低いものである。また，比較例４の電池についても，比較例３の電池よりも初期内部抵抗値が低いものである。
【０１００】
これは，比較例３が平均粒径の大きい「大粒径」のリン酸トリリチウムのみを用いて作製した正極板を有する電池であるのに対し，実施例の電池および比較例４の電池では，正極板を，「大粒径」よりも平均粒径が１．３μｍ以上，小さい「小粒径」のリン酸トリリチウムを用いて作製しているからである。すなわち，実験２においても，「大粒径」よりも平均粒径が１．３μｍ以上，小さい「小粒径」のリン酸トリリチウムを用いて作製した電池では，正極活物質の保護被膜が導電性の高いものであることにより，電池の内部抵抗が低減されている。
【０１０１】
また，実験２において，比較例４の電池の正極板は，「小粒径」のリン酸トリリチウムのみを用いて作製したものである。一方，実施例の電池の正極板はいずれも，「小粒径」のリン酸トリリチウムを用いつつ，「大粒径」のリン酸トリリチウムについても用いている。このため，実施例の電池はいずれも，比較例４の電池よりも，製造コストが安いものである。
【０１０２】
また，図９に示すように，実験２において，実施例４，５の電池の内部抵抗は，比較例４の電池の内部抵抗と同程度であることが確認された。よって，正極ペースト製造工程では，「小粒径」および「大粒径」のリン酸トリリチウムの合成粒度分布における微粒子側からの積算値１０％での「Ｄ１０粒径」を，０．４μｍ以下とすることが好ましいことがわかる。電池の内部抵抗を，安価な「大粒径」のリン酸トリリチウムを用いつつ，「小粒径」のリン酸トリリチウムのみを用いた場合と同程度の低いものとすることができるからである。これは，「Ｄ１０粒径」が０．４μｍ以下のリン酸トリリチウムの粒子群においては，正極活物質の保護被膜の導電性を高いものとすることができる粒径の小さいリン酸トリリチウム粒子が，十分な量，含まれているためであると考えられる。そして，使用するリン酸トリリチウムのうち，正極活物質に導電性の高い保護被膜を形成するために必要な分を粒子の小さいものとしているため，電池を安価に製造することができる。
【０１０３】
なお，前述した電池１００では，正極活物質層１６２の添加剤としてリン酸トリリチウム１６８を用いた例を示しているが，リン酸トリリチウム１６８に替えて，その他の金属リン酸塩を用いることもできる。すなわち，正極活物質層１６２の添加剤である金属リン酸塩としては，金属としてアルカリ金属および第２族元素の少なくとも１つを含有し，リン酸イオン（ＰＯ４３−）を含むリン酸塩またはピロリン酸塩を用いることができる。すなわち，正極活物質層１６２の添加剤としては，リン酸トリリチウム１６８の他，リン酸ナトリウム（Ｎａ３ＰＯ４），リン酸カリウム（Ｋ３ＰＯ４），リン酸マグネシウム（Ｍｇ３（ＰＯ４）２），リン酸カルシウム（Ｃａ３（ＰＯ４）２）などを用いることができる。
【０１０４】
このような金属リン酸塩であれば，前述した正極活物質に保護被膜を形成する第１の機能と，通常使用時の酸消費剤としての第２の機能をともに，発揮することができるからである。また，高電圧に対して高い耐電圧性を有するため，本形態の電池１００のような高い開放電圧の電池においても，上記の２つの機能を適切に発揮できるからである。なお，上記のような金属リン酸塩を複数種，組み合わせて用いてもよい。
【０１０５】
以上詳細に説明したように，本実施の形態の電池の製造方法は，正極ペースト製造工程，正極板製造工程，組立工程，初期充電工程を有する。正極ペースト製造工程では，リン酸トリリチウムとして，第１のリン酸トリリチウム粒子群と，第１のリン酸トリリチウム粒子群よりも平均粒径が１．３μｍ以上，大きい第２のリン酸トリリチウム粒子群とを用いている。そして，第１のリン酸トリリチウム粒子群により，正極活物質の表面に導電性の高い保護被膜を形成し，電池の内部抵抗を低くすることができる。さらに，安価な第２のリン酸トリリチウム粒子群を，電池の通常使用時に発生したフッ酸の酸消費剤として機能させることができる。これにより，製造コストが低減されているとともに，内部抵抗の低い非水電解液二次電池を製造することのできる非水電解液二次電池の製造方法が実現されている。
【０１０６】
なお，本実施の形態は単なる例示にすぎず，本発明を何ら限定するものではない。従って本発明は当然に，その要旨を逸脱しない範囲内で種々の改良，変形が可能である。例えば，扁平形状をした捲回型の電極体１１０に限らず，円筒形状をした捲回型の電極体を用いることもできる。また例えば，捲回型に限らず，積層型の電極体にも適用することが可能である。
【符号の説明】
【０１０７】
１００  電池
１１０  電極体
１２０  電解液
１３０  電池ケース
１６０  正極板
１６１  正極集電箔
１６２  正極活物質層
１６５  正極活物質
１６７  バインダー
１６８  リン酸トリリチウム
１６８ａ  第１リン酸トリリチウム
１６８ｂ  第２リン酸トリリチウム
１７０  負極板
【図１】
0006337914.tif 000004
【図２】
0006337914.tif 000005
【図３】
0006337914.tif 000006
【図４】
0006337914.tif 000007
【図５】
0006337914.tif 000008
【図６】
0006337914.tif 000009
【図７】
0006337914.tif 000010
【図８】
0006337914.tif 000011
【図９】
0006337914.tif 000012